(57)【要約】      （修正有）【課題】改良された後硬化シーラント層を有する空気入りタイヤの製造方法を提供する。【解決手段】空気入りタイヤの製造法において、該方法は、エラストマー、フィラー、希釈剤、キノイド硬化剤、オキシダント共硬化剤；及び式１：Ｒ3−ＣＯ−ＣＲ1−ＣＲ2−ＣＯ−Ｒ4［式中Ｒ１及びＲ２は、独立に、Ｈ又はＣ１〜Ｃ４アルキルであるか、又はＲ１及びＲ２は一緒になって置換又は非置換フェニレン基を形成し；Ｒ３及びＲ４は、独立に、Ｈ、−ＮＨ２、Ｃ１〜Ｃ４アルキル、又は−ＯＲ５であり、ここでＲ５はＣ１〜Ｃ４アルキルであるが、Ｒ１及びＲ２が一緒になって置換又は非置換フェニレン基を形成している場合、Ｒ５はＣ１〜Ｃ３アルキルである］の硬化調節剤を含むシーラント組成物を混合し；該シーラント組成物を硬化タイヤの内表面に適用し；そしてシーラント組成物を硬化する工程を含む。【選択図】図１
2020019272.tif 000002
【特許請求の範囲】
【請求項１】
空気入りタイヤの製造法であって、
エラストマー、フィラー、希釈剤、キノイド硬化剤、オキシダント共硬化剤；及び式１：
【化１】
2020019272.tif 000009
［式中、Ｒ１及びＲ２は、独立に、Ｈ又はＣ１〜Ｃ４アルキルであるか、又はＲ１及びＲ２は一緒になって置換又は非置換フェニレン基を形成し；Ｒ３及びＲ４は、独立に、Ｈ、−ＯＨ  −ＮＨ２、Ｃ１〜Ｃ４アルキル、又は−ＯＲ５であり、ここでＲ５はＣ１〜Ｃ４アルキルであるが、Ｒ１及びＲ２が一緒になって置換又は非置換フェニレン基を形成している場合、Ｒ５はＣ１〜Ｃ３アルキルである］の硬化調節剤を含むシーラント組成物を混合し；該シーラント組成物を硬化タイヤの内表面に適用し；そしてシーラント組成物を硬化する工程を含む方法。
【請求項２】
硬化調節剤が、フタル酸、フタル酸モノアルキル、フタル酸ジアルキル、フタル酸モノアミド、フタル酸ジアミド、フタルアルデヒド、及びｏ−ジアセチルベンゼンからなる群から選ばれる、請求項１に記載の方法。
【請求項３】
硬化調節剤が、フタル酸ジメチル、フタル酸ジエチル、及びフタル酸ジプロピルからなる群から選ばれる、請求項１に記載の方法。
【請求項４】
硬化調節剤が、マレイン酸、マレイン酸モノアルキル、マレイン酸ジアルキル、マレイン酸モノアミド、マレイン酸ジアミド、シトラコン酸、シトラコン酸モノアルキル、シトラコン酸ジアルキル、シトラコン酸モノアミド、シトラコン酸ジアミド、及び２−ブテンジアール−２Ｚからなる群から選ばれる、請求項１に記載の方法。
【請求項５】
硬化調節剤が、マレイン酸ジメチル、マレイン酸ジエチル、マレイン酸ジプロピル、及びマレイン酸ジブチルからなる群から選ばれる、請求項１に記載の方法。
【請求項６】
硬化調節剤が、トリメリット酸、トリメリット酸モノアルキル、トリメリット酸ジアルキル、トリメリット酸トリアルキル、ヘミメリット酸、ヘミメリット酸モノアルキル、ヘミメリット酸ジアルキル、ヘミメリット酸トリアルキル、ピロメリット酸、ピロメリット酸モノアルキル、ピロメリット酸ジアルキル、ピロメリット酸トリアルキル、及びピロメリット酸テトラアルキルからなる群から選ばれる、請求項１に記載の方法。
【請求項７】
シーラント組成物がさらに、エチレングリコール、アルキル置換エチレングリコール、エチレンジアミン、及びアルキル置換エチレンジアミンから選ばれる硬化遅延剤を含む、請求項１に記載の方法。
【請求項８】
エラストマーが、ブチルゴム、ハロゲン化ブチルゴム、ＥＰＤＭ、スチレン−ブタジエンゴム、アクリロニトリル−ブタジエンゴム、アクリロニトリル−ブタジエン−スチレンゴム、ポリブタジエン、天然ゴム、及び合成ポリイソプレンからなる群から選ばれる、請求項１に記載の方法。
【請求項９】
オキシダント共硬化剤が、ジアロイルペルオキシド、ジアシルペルオキシド及びペルオキシエステルからなる群から選ばれる、請求項１に記載の方法。
【請求項１０】
キノイドが、ベンゾキノンジオキシム、ｐ，ｐ−ジ−ベンゾイルキノンジオキシム、及びジベンゾイル−ｐ−キノンジオキシムからなる群から選ばれる、請求項１に記載の方法。
【請求項１１】
オキシダント共硬化剤が過酸化ベンゾイルである、請求項１に記載の方法。
【請求項１２】
希釈剤が、２００〜５，０００の範囲の数平均分子量Ｍｎを有する低分子量エラストマーである、請求項１に記載の方法。
【請求項１３】
シーラントがさらに、オイル及び樹脂の少なくとも一つを含む、請求項１に記載の方法。
【請求項１４】
希釈剤がポリイソブチレンである、請求項１に記載の方法。
【請求項１５】
シーラント組成物がさらに、１〜１０ｐｈｒの、酸化亜鉛、酸化マグネシウム、及び酸化カルシウムから選ばれる金属酸化物を含む、請求項１に記載の方法。
【請求項１６】
混合工程が、
オキシダント共硬化剤と希釈剤の一部を合わせて成分Ａを形成させ；
残りの成分を合わせて成分Ｂを形成させ；そして
成分Ａと成分Ｂを混合してシーラント組成物を形成させる
工程を含む、請求項１に記載の方法。
【請求項１７】
請求項１に記載の方法によって製造される空気入りタイヤ。
【発明の詳細な説明】
【技術分野】
【０００１】
［背景技術］
シーラントがパンク孔に流れ込む液体シーラントコーティングの使用に関する様々な方法、シーラント及びタイヤ構造が空気入りタイヤに提案されている。しかしながら、そのような液体シーラントは高温では過剰に流れてタイヤのバランスを損ねる原因にもなりかねない。また、液体シーラントは、夏季から冬季条件に及ぶ広い温度範囲にわたって完全に動作可能又は効果的というわけでもない。加硫ゴム材料中に液体シーラントを包含するより複雑なタイヤ構造は、製造コストが高くつくだけでなく、タイヤに要求される追加重量のためにバランス及びサスペンションの問題も引き起こしうる。
【０００２】
分解性ブチル系ゴムなどのシーラント層を未加硫タイヤ層の間に組み込んでビルトイン型のシーラントを提供するパンク封止タイヤ(puncture sealing tire)もさらに提案されている。シーラント層を二つ以上の非分解ゴム層、例えばタイヤインナーライナー及びタイヤカーカスの間に積層することにより、シーラント層は、高圧がタイヤに印加される加硫操作中もその構造完全性を保持する（そうしなければ分解ゴム層はその所望位置から変位することになろう）。しかしながら、ビルトインシーラントに典型的に使用される化合物、例えば有機過酸化物解重合ブチル系ゴムは、タイヤ硬化中又はタイヤ使用中のような高温でガスを発生しやすく、インナーライナーに醜悪なブリスター形成をもたらしうる。醜悪であることは別にしても、そのようなブリスター形成は、シーラントをその意図した位置から移動させることにもなりうるので好ましくない。ブリスター形成に対処するために、例えば厚みを増大したインナーライナーを提供することもできるが、これはタイヤの製造コストを追加することになりかねない。
【０００３】
硬化工程の後（又は後硬化）、シーラント層をタイヤに直接適用することも知られている。そのようなシーラント層は、一般的に、最内部のインナーライナーの露出表面に接着固定され、粘着性及びゲル様であろう。当分野で知られているそのような後硬化シーラントは、釘などのようなパンク原因物体に対して適切な長期間の封止を提供できない。
【０００４】
従って、タイヤのための改良された後硬化シーラント層が求められている。
【発明の概要】
【０００５】
本発明は、空気入りタイヤの製造法に向けられ、該方法は、
エラストマー、フィラー、希釈剤、キノイド硬化剤、オキシダント共硬化剤；及び式１：
【０００６】
【化１】
2020019272.tif 000003
【０００７】
［式中、Ｒ１及びＲ２は、独立に、Ｈ又はＣ１〜Ｃ４アルキルであるか、又はＲ１及びＲ２は一緒になって置換又は非置換フェニレン基を形成し；Ｒ３及びＲ４は、独立に、Ｈ、−ＯＨ  −ＮＨ２、Ｃ１〜Ｃ４アルキル、又は−ＯＲ５であり、ここでＲ５はＣ１〜Ｃ４アルキルであるが、Ｒ１及びＲ２が一緒になって置換又は非置換フェニレン基を形成している場合、Ｒ５はＣ１〜Ｃ３アルキルである］の硬化活性剤を含むシーラント組成物を混合し；該シーラント組成物を硬化タイヤの内表面に適用し；そしてシーラント組成物を硬化する工程を含む。
【図面の簡単な説明】
【０００８】
【図１】図１は、インナーライナーに接着されたタイヤ硬化後適用シーラント層を含む周方向シーラント層を含む空気入りタイヤの断面図を示す。
【図２】図２は、タイヤ硬化後適用シーラント層を有するタイヤの一部の部分断面図を示す。
【図３】図３は、様々な硬化調節剤を含むシーラント組成物の硬化挙動を示す。
【発明を実施するための形態】
【０００９】
空気入りタイヤの製造法を開示する。該方法は、
エラストマー、フィラー、希釈剤、キノイド硬化剤、オキシダント共硬化剤；及び式１：
【００１０】
【化２】
2020019272.tif 000004
【００１１】
［式中、Ｒ１及びＲ２は、独立に、Ｈ又はＣ１〜Ｃ４アルキルであるか、又はＲ１及びＲ２は一緒になって置換又は非置換フェニレン基を形成し；Ｒ３及びＲ４は、独立に、Ｈ、−ＯＨ  −ＮＨ２、Ｃ１〜Ｃ４アルキル、又は−ＯＲ５であり、ここでＲ５はＣ１〜Ｃ４アルキルであるが、Ｒ１及びＲ２が一緒になって置換又は非置換フェニレン基を形成している場合、Ｒ５はＣ１〜Ｃ３アルキルである］の硬化活性剤を含むシーラント組成物を混合し；該シーラント組成物を硬化タイヤの内表面に適用し；そしてシーラント組成物を硬化する工程を含む。
【００１２】
図１に、硬化された空気入りタイヤ１０の断面図を示す。タイヤ１０は、トレッドベースゴム層１１を含むトレッド１４と、サイドウォール１２と、相隔たるビード１８と、そしてトレッド１４（トレッドベース層１１を含む）の下部にある、コード補強（例えばワイヤコード補強）ゴムベルトプライ１６、コード補強（例えば合成ナイロン又はポリエステルコード補強）ゴムカーカスプライ１７及び任意のゴムバリア層１３を含むカーカスとを含み、インナーライナーゴム層２２がタイヤの半径方向最内面を形成するシーラント層２０と共に、カーカス及び任意のバリア層１３及びカーカスプライ１７の半径方向内側に配置されている。
【００１３】
シーラント層は、表１に示された一般的成分を有する組成物から形成されている。
【００１４】
【表１】
2020019272.tif 000005
【００１５】
式１の適切な硬化活性剤は、フタル酸、フタル酸モノアルキル、フタル酸ジアルキル、例えば、フタル酸ジメチル、フタル酸ジエチル、及びフタル酸ジプロピル、フタル酸モノアミド、フタル酸ジアミド、フタルアルデヒド、及びｏ−ジアセチルベンゼン；マレイン酸、マレイン酸モノアルキル、マレイン酸ジアルキル、例えば、マレイン酸ジメチル、マレイン酸ジエチル、マレイン酸ジプロピル、及びマレイン酸ジブチル、マレイン酸モノアミド、マレイン酸ジアミド、シトラコン酸、シトラコン酸モノアルキル、シトラコン酸ジアルキル、シトラコン酸モノアミド、シトラコン酸ジアミド、及び２−ブテンジアール−２Ｚ；トリメリット酸、トリメリット酸モノアルキル、トリメリット酸ジアルキル、トリメリット酸トリアルキル、ヘミメリット酸、ヘミメリット酸モノアルキル、ヘミメリット酸ジアルキル、ヘミメリット酸トリアルキル、ピロメリット酸、ピロメリット酸モノアルキル、ピロメリット酸ジアルキル、ピロメリット酸トリアルキル、及びピロメリット酸テトラアルキルなどである。
【００１６】
シーラント層はエラストマーを含む。適切なエラストマーは、イソプレン−イソブチレン−ゴム（ブチルゴム、ＩＩＲ）、ハロゲン化イソプレン−イソブチレン−ゴム（ＨＩＩＲ）、エチレン−プロピレン−ジエン−ターポリマー（ＥＰＤＭ）、スチレン−ブタジエンコポリマー（ＳＢＲ）、アクリロニトリル−ブタジエンコポリマー（ＡＢ）、アクリロニトリル−ブタジエン−スチレンコポリマー（ＡＢＳ）、ポリブタジエン、天然ゴム、シスポリイソプレン、及びそれらの組合せなどである。適切なエラストマーは一般的に１００ｋＤ〜５００ｋＤの分子量Ｍｎを有する。分子量Ｍｎは、当該技術分野で公知の方法、例えばＡＳＴＭ  Ｄ３５３６又は同等規格に従うゲル浸透クロマトグラフィーによって決定できる。
【００１７】
一態様において、シーラント層はブチルゴムを含む。本明細書中で使用されている“ブチルゴム”という用語は、主にイソブチレンの反復単位で構成されるが、少量の共役ジエンの反復単位も含むポリマーを意味すると定義される。好ましくは、ブチルゴムの約８５〜約９９．５重量％がイソブチレンの重合から誘導された反復単位であり、約０．１〜約１５重量％の反復単位が４〜８個の炭素原子を有するブタジエン、イソプレン、ヘキサジエンなどの共役ジエン（イソプレンが好適である）から誘導されている。
【００１８】
シーラント層は希釈剤も含む。適切な希釈剤は、２００〜５，０００の範囲の数平均分子量Ｍｎを有する低分子量エラストマーなどである。低分子量エラストマーは、低分子量ポリイソプレン、ポリイソブチレンを含むポリブテン、ポリブタジエン、ブチルゴムなどを含む。他の希釈剤はオイル及び樹脂などである。分子量Ｍｎは、当該技術分野で公知の方法、例えばＡＳＴＭ  Ｄ３５３６又は同等規格に従うゲル浸透クロマトグラフィーによって決定できる。
【００１９】
一態様において、希釈剤はポリブテンである。ポリブテンとは、１−ブテン、２−ブテン、及び２−メチルプロペン（イソブチレン）を含む一つ又は複数のブテン異性体のポリマーを意味する。そのようなポリブテンは商業的にはポリイソブチレンと呼ばれることもある。
【００２０】
そのようなポリブテンは、好ましくは、シーラント層が隣接タイヤ部品に移動する可能性を最小限にするために約６００を超える数平均分子量を有する。それは、好ましくはハロゲン化金属触媒を用いてイソブチレン豊富ストリームを重合することによって製造され、好ましくはポリイソブチレンに似たポリマー主鎖構造を有する。非常に適切なポリブテンは、Ｉｎｄｏｐｏｌの商品名で入手できる。一態様において、ポリブテンの数平均分子量（Ｍｎ）は、蒸気圧浸透（圧）法による測定で約６００〜約２５００である。
【００２１】
オイルを希釈剤としてシーラントに含めることができる。適切なオイルは、これらに限定されないが、芳香族油、ナフテン系油、パラフィン系油、ＭＥＳ油、ＴＤＡＥ油、ＲＡＥ油、及びＳＲＡＥ油を含む鉱油、及びこれらに限定されないが、ヒマワリ油、大豆油、コーン油、ヒマシ油、及びキャノーラ油を含む植物油などのオイルを含む。オイルは、５〜１５ｐｈｒの範囲の量で存在しうる。
【００２２】
樹脂も希釈剤としてシーラントに含めることができる。適切な樹脂は、炭化水素樹脂、フェノール／アセチレン樹脂、ロジン誘導樹脂及びそれらの混合物などである。代表的な炭化水素樹脂は、クマロン−インデン−樹脂、石油樹脂、テルペンポリマー及びそれらの混合物などである。
【００２３】
シーラント中のエラストマー構成成分の架橋は公知キノイド系の一つによって実施できる。キノイド硬化系においては、ベンゾキノンジオキシム及びｐ，ｐ−ジ−ベンゾイルキノンジオキシムが硬化剤として好適である。他の適切な硬化剤は、ジベンゾイル−ｐ−キノンジオキシム、ｐ−ジニトロソベンゼン及びＮ−メチル−Ｎ，４−ジニトロソアニレンなどである。シーラント組成物に使用できる架橋活性剤は有機過酸化物（ジアロイルペルオキシド、ジアシルペルオキシド及びペルオキシエステルを含む）などである。一態様において、硬化剤／架橋活性剤の組合せはベンゾキノンジオキシム及び過酸化ベンゾイルの組合せである。
【００２４】
その他の慣用の配合剤も混合工程に含めることができる。例えば、カーボンブラック及びシリカなどのフィラー、劣化防止剤、着色剤、加工助剤などであるが、これらに限定されない。
【００２５】
式１の硬化促進剤に加えて、シーラント組成物は、エチレングリコール、アルキル置換エチレングリコール、エチレンジアミン、及びアルキル置換エチレンジアミンから選ばれる硬化遅延剤も含みうる。適切な硬化遅延剤は、エチレングリコール、プロピレングリコール（すなわちα−プロピレングリコール）、エチレンジアミン、メチルエチレンジアミン、Ｎ，Ｎ−ジメチルエチレンジアミン、及び１，２−ジメチルエチレンジアミンなどである。硬化遅延剤は、硬化促進剤と同じ量範囲で使用できる。
【００２６】
シーラント組成物の混合は、例えば、エラストマーとその他の成分を、ブラベンダー密閉式ミキサー、押出機、コニカルミキサーなどのようなゴムミキサー内で混合することによって達成できる。シーラントの混合及びタイヤインナーライナーへの適用のための適切な方法は、例えば、米国特許第８，８２１，９８２号に開示されている。
【００２７】
混合及び硬化の後、シーラント組成物は硬化タイヤのインナーライナーに適用される。シーラントを適用する前、タイヤのインナーライナーは、シーラントのインナーライナー表面への接着を改良するために表面不純物を除去できる。一態様において、インナーライナー表面は、ＵＳ２０１７／０１５１７４０に記載されているように、レーザー技術を用いて清掃される。
【００２８】
図２に、硫黄硬化された空気入りタイヤ１０（図２では１０ａと標識）の部分断面図を示す。これは、タイヤトレッド１４とそのトレッドベースゴム層１１、ワイヤコード補強ゴムベルトプライ１６、合成コード補強ゴムカーカスプライ１７（例えば、合成繊維系のコード、例えばナイロン又はポリエステルコード）を有するカーカス、任意のゴムバリア層１３、ゴムインナーライナー２２及びシーラント層２０を含む。シーラント層２０は、既に硬化済みのタイヤのインナーライナー２２に適用されて（従って、タイヤ硬化後適用シーラント層）、様々なパンク原因物体に対してパンク封止特性を有するシーラント層を備えたタイヤを提供する。
【００２９】
周方向シーラント層２０の厚さは、所望される封止能力の程度のほか、タイヤ自体、例えばタイヤサイズ及び意図するタイヤの使用に応じて多少変動しうる。例えば、シーラント層の厚さは、多少はタイヤ自体及びその意図する使用によるが、約０．１３ｃｍ（０．０５インチ）〜約１．９ｃｍ（０．７５インチ）の範囲であろう。例えば、乗用車用タイヤの場合、シーラント層２０は、例えば約０．３３ｃｍ（０．１２５インチ）前後の厚さを有しうるが、トラック用タイヤの場合、シーラント層２０は、例えば約０．７６ｃｍ（０．３インチ）前後の厚さを有するであろう。後硬化タイヤ適用シーラント層２０は、一般的にタイヤ１０のクラウン域に配置され、所望であれば、タイヤのパンクに気付けるように、黒色のインナーライナー、トレッド、又はサイドウォールとは対比をなしうる黒以外の色の着色剤を含んでいてもよい。
【００３０】
タイヤインナーライナーゴム層２２は、空気入りタイヤに使用される従来の硫黄硬化性ゴムインナーライナーを含みうる。一例において、ゴムインナーライナー２２は、例えばクロロブチルゴム又はブロモブチルゴムのようなハロブチルゴムの硫黄硬化剤含有ハロブチルゴム組成物でありうる。そのようなハロブチルゴム系インナーライナー層は、一つ又は複数の硫黄硬化性ジエン系エラストマー、例えば、シス−１，４−ポリイソプレン天然ゴム、シス−１，４−ポリブタジエンゴム及びスチレン／ブタジエンゴム、又はそれらの混合物も含有していてもよい。インナーライナー２２は、通常、従来式の圧延(calendering)又は分出し(milling)技術によって製造され、適当な幅の未硬化配合ゴムのストリップとなる。タイヤ１０が硬化されると、インナーライナー２２も共硬化され、それによってタイヤ１０と一体化する。タイヤのインナーライナーゴム層及びそれらの製造法は、そのような分野の当業者には周知である。
【実施例】
【００３１】
実施例１
本実施例では、いくつかの硬化調節剤が、タイヤシーラント組成物の硬化に及ぼす効果を示す。表２に示されている量を用いて（量は重量パーセントで示されている）、４種類のシーラント組成物を実験室ミキサーで混合した。混合されたサンプルは、最小及び最大トルク（Ｓｍｉｎ、Ｓｍａｘ）、デルタトルク（Ｓｍａｘ−Ｓｍｉｎ）及びＴ点を含む硬化特性について試験した。結果を表３及び図３に示す。このような“Ｔ点(T-points)”（すなわち、Ｔ９０、Ｔ２５、Ｔ８０など）は加硫状態を表すもので、当業者には認識可能であり、ＡＳＴＭ  Ｄ２０８４、Ｄ５２８９及びＩＳＯ  ６５０２に定義され、１９９０年１１月５〜６日英国ブライトンにおけるＴｙｒｅｔｅｃｈ  ’９０でＨ．Ｇ．Ｂｕｈｒｉｎが行った発表の中で十分に説明されている。トルク及びＴ点は、Ｆｌｅｘｓｙｓ  Ｒｕｂｂｅｒ  Ｐｒｏｃｅｓｓ  Ａｎａｌｙｚｅｒ（ＲＰＡ）  ２０００を用いて測定された。ＲＰＡ  ２０００に関する説明、その性能、サンプル調製、テスト及びサブテストはこれらの参考文献中に見出すことができる。Ｈ  Ａ  Ｐａｗｌｏｗｓｋｉ  及び  Ｊ  Ｓ  Ｄｉｃｋ，Ｒｕｂｂｅｒ  Ｗｏｒｌｄ，１９９２年６月；Ｊ  Ｓ  Ｄｉｃｋ  及び  Ｈ  Ａ  Ｐａｗｌｏｗｓｋｉ，Ｒｕｂｂｅｒ  Ｗｏｒｌｄ，１９９７年１月；及び  Ｊ  Ｓ  Ｄｉｃｋ  及び  Ｊ  Ａ  Ｐａｗｌｏｗｓｋｉ，Ｒｕｂｂｅｒ  ＆  Ｐｌａｓｔｉｃｓ  Ｎｅｗｓ，１９９３年４月２６日及び５月１０日。
【００３２】
図３に示されているように、フタル酸ジメチル（３）又はマレイン酸ジブチル（２）の添加は、対照（１）と比べてシーラントの硬化に増強を示した。エチレングリコール（４）の添加は硬化に阻害効果を示した。
【００３３】
【表２】
2020019272.tif 000006
【００３４】
【表３】
2020019272.tif 000007
【００３５】
［発明の態様］
１．空気入りタイヤの製造法であって、
エラストマー、フィラー、希釈剤、キノイド硬化剤、オキシダント共硬化剤；及び式１：
【００３６】
【化３】
2020019272.tif 000008
【００３７】
［式中、Ｒ１及びＲ２は、独立に、Ｈ又はＣ１〜Ｃ４アルキルであるか、又はＲ１及びＲ２は一緒になって置換又は非置換フェニレン基を形成し；Ｒ３及びＲ４は、独立に、Ｈ、−ＯＨ  −ＮＨ２、Ｃ１〜Ｃ４アルキル、又は−ＯＲ５であり、ここでＲ５はＣ１〜Ｃ４アルキルであるが、Ｒ１及びＲ２が一緒になって置換又は非置換フェニレン基を形成している場合、Ｒ５はＣ１〜Ｃ３アルキルである］の硬化調節剤を含むシーラント組成物を混合し；該シーラント組成物を硬化タイヤの内表面に適用し；そしてシーラント組成物を硬化する工程を含む方法。
【００３８】
２．硬化調節剤が、フタル酸、フタル酸モノアルキル、フタル酸ジアルキル、フタル酸モノアミド、フタル酸ジアミド、フタルアルデヒド、及びｏ−ジアセチルベンゼンからなる群から選ばれる、１記載の方法。
【００３９】
３．硬化調節剤が、フタル酸ジメチル、フタル酸ジエチル、及びフタル酸ジプロピルからなる群から選ばれる、１記載の方法。
４．硬化調節剤が、マレイン酸、マレイン酸モノアルキル、マレイン酸ジアルキル、マレイン酸モノアミド、マレイン酸ジアミド、シトラコン酸、シトラコン酸モノアルキル、シトラコン酸ジアルキル、シトラコン酸モノアミド、シトラコン酸ジアミド、及び２−ブテンジアール−２Ｚからなる群から選ばれる、１記載の方法。
【００４０】
５．硬化調節剤が、マレイン酸ジメチル、マレイン酸ジエチル、マレイン酸ジプロピル、及びマレイン酸ジブチルからなる群から選ばれる、１記載の方法。
６．硬化調節剤が、トリメリット酸、トリメリット酸モノアルキル、トリメリット酸ジアルキル、トリメリット酸トリアルキル、ヘミメリット酸、ヘミメリット酸モノアルキル、ヘミメリット酸ジアルキル、ヘミメリット酸トリアルキル、ピロメリット酸、ピロメリット酸モノアルキル、ピロメリット酸ジアルキル、ピロメリット酸トリアルキル、及びピロメリット酸テトラアルキルからなる群から選ばれる、１記載の方法。
【００４１】
７．シーラント組成物がさらに、エチレングリコール、アルキル置換エチレングリコール、エチレンジアミン、及びアルキル置換エチレンジアミンから選ばれる硬化遅延剤を含む、１記載の方法。
【００４２】
８．エラストマーが、ブチルゴム、ハロゲン化ブチルゴム、ＥＰＤＭ、スチレン−ブタジエンゴム、アクリロニトリル−ブタジエンゴム、アクリロニトリル−ブタジエン−スチレンゴム、ポリブタジエン、天然ゴム、及び合成ポリイソプレンからなる群から選ばれる、１記載の方法。
【００４３】
９．オキシダント共硬化剤が、ジアロイルペルオキシド、ジアシルペルオキシド及びペルオキシエステルからなる群から選ばれる、１記載の方法。
１０．キノイドが、ベンゾキノンジオキシム、ｐ，ｐ−ジ−ベンゾイルキノンジオキシム、及びジベンゾイル−ｐ−キノンジオキシムからなる群から選ばれる、１記載の方法。
【００４４】
１１．オキシダント共硬化剤が過酸化ベンゾイルである、１記載の方法。
１２．希釈剤が、２００〜５，０００の範囲の数平均分子量Ｍｎを有する低分子量エラストマーである、１記載の方法。
【００４５】
１３．シーラントがさらに、オイル及び樹脂の少なくとも一つを含む、１記載の方法。
１４．希釈剤がポリイソブチレンである、１記載の方法。
１５．シーラント組成物がさらに、１〜１０ｐｈｒの、酸化亜鉛、酸化マグネシウム、及び酸化カルシウムから選ばれる金属酸化物を含む、１記載の方法。
【００４６】
１６．混合工程が、
オキシダント共硬化剤と希釈剤の一部を合わせて成分Ａを形成させ；
残りの成分を合わせて成分Ｂを形成させ；そして
成分Ａと成分Ｂを混合してシーラント組成物を形成させる
工程を含む、１記載の方法。
【００４７】
１７．１記載の方法によって製造される空気入りタイヤ。
【符号の説明】
【００４８】
１０  空気入りタイヤ
１０ａ  空気入りタイヤ
１１  トレッドベースゴム層
１２  サイドウォール
１３  ゴムバリア層
１４  トレッド
１６  ゴムベルトプライ
１７  ゴムカーカスプライ
１８  ビード
２０  シーラント層
２２  インナーライナーゴム層
【図１】
2020019272.tif 000010
【図２】
2020019272.tif 000011
【図３】
2020019272.tif 000012
【外国語明細書】
2020019272000001.pdf